(57)【要約】【課題】優れた帯電安定性を保持できる単層型電子写真感光体及び画像形成装置を提供する。【解決手段】電子写真感光体等であって、電荷発生剤が、下記特性（Ａ）〜（Ｄ）を有するオキソチタニルフタロシアニン結晶である。（Ａ）ＣｕＫα特性Ｘ線回折スペクトルにおいて、ブラッグ角２θ±０．３°＝９．５及び２７．２°に主ピークを有する。（Ｂ）示差走査熱量分析スペクトルにおいて、吸着水の気化に伴うピーク以外に、２７０〜４００℃の範囲内に、１つのピークを有する。（Ｃ）ＣｕＫα特性Ｘ線スペクトルにおいて、ブラッグ角２θ±０．３°＝７．２°におけるピーク強度Ａと、９．５°におけるピーク強度Ｂとの比率Ａ／Ｂが、０．０５〜０．２５の範囲内の値である。（Ｄ）ＢＥＴ表面積が４５ｍ2／ｇを超えた値である。【選択図】図１
2010237549.tif 000002
【特許請求の範囲】
【請求項１】
導電性基体上に、少なくとも電荷発生剤、電荷輸送剤、および結着樹脂を含む感光体層を備えており、
前記電荷発生剤が、下記特性（Ａ）〜（Ｄ）を有するオキソチタニルフタロシアニン結晶であることを特徴とする単層型電子写真感光体。
（Ａ）ＣｕＫα特性Ｘ線回折スペクトルにおいて、ブラッグ角２θ±０．３°＝９．５及び２７．２°に主ピークを有する。
（Ｂ）示差走査熱量分析スペクトルにおいて、吸着水の気化に伴うピーク以外に、２７０〜４００℃の範囲内に、１つのピークを有する。
（Ｃ）ＣｕＫα特性Ｘ線スペクトルにおいて、ブラッグ角２θ±０．３°＝７．２°におけるピーク強度Ａと、９．５°におけるピーク強度Ｂとの比率Ａ／Ｂが、０．０５〜０．２５の範囲内の値である。
（Ｄ）ＢＥＴ比表面積が４５ｍ2／ｇを超えた値である。
【請求項２】
前記電荷発生剤の配合量を、結着樹脂１００重量部に対して、０．１〜１０重量部の範囲内の値とすることを特徴とする請求項１に記載の単層型電子写真感光体。
【請求項３】
前記電荷輸送剤の配合量を、結着樹脂１００重量部に対して、４０〜２００重量部の範囲内の値とすることを特徴とする請求項１または２に記載の単層型電子写真感光体。
【請求項４】
前記電荷発生剤の含有量をＣ（重量基準）とし、前記電荷輸送剤の含有量をＤ（重量基準）とした場合に、比率Ｃ／Ｄを０．０１〜０．１の範囲内の値とすることを特徴とする請求項１〜３のいずれか一項に記載の単層型電子写真感光体。
【請求項５】
前記結着樹脂が、粘度平均分子量が１０，０００〜３０，０００の範囲のポリカーボネート樹脂であることを特徴とする請求項１〜４のいずれか一項に記載の単層型電子写真感光体。
【請求項６】
電子写真感光体の周囲に、帯電手段、露光手段、現像手段及び転写手段を有するプロセススピードが１２０ｍｍ／ｓｅｃを超える画像形成装置であって、
前記帯電手段による電子写真感光体表面における帯電電位が６００〜１，０００Ｖの範囲内の値であるとともに、
前記電子写真感光体が、基体上に電荷発生剤、電荷輸送剤、及び結着樹脂を含む感光層を有する単層型電子写真感光体であり、かつ、
前記電荷発生剤が、下記特性（Ａ）〜（Ｄ）を有するオキソチタニルフタロシアニン結晶であることを特徴とする画像形成装置。
（Ａ）ＣｕＫα特性Ｘ線回折スペクトルにおいて、ブラッグ角２θ±０．３°＝９．５及び２７．２°に主ピークを有する。
（Ｂ）示差走査熱量分析スペクトルにおいて、吸着水の気化に伴うピーク以外に、２７０〜４００℃の範囲内に、１つのピークを有する。
（Ｃ）ＣｕＫα特性Ｘ線スペクトルにおいて、ブラッグ角２θ±０．３°＝７．２°におけるピーク強度Ａと、９．５°におけるピーク強度Ｂとの比率Ａ／Ｂが、０．０５〜０．２５の範囲内の値である。
（Ｄ）ＢＥＴ表面積が４５ｍ2／ｇを超えた値である。
【請求項７】
前記帯電手段が、非接触型の帯電手段であることを特徴とする請求項６に記載の画像形成装置。
【請求項８】
前記画像形成装置が、現像同時クリーニング方式の画像形成装置であることを特徴とする請求項６または７に記載の画像形成装置。
【発明の詳細な説明】
【技術分野】
【０００１】
本発明は、単層型電子写真感光体及び画像形成装置に関する。特に、高感度で、耐久性に優れた単層型電子写真感光体、及びそのような単層型電子写真感光体を備えた画像形成装置に関する。
【背景技術】
【０００２】
従来、画像形成装置等に用いられる電子写真感光体として、結着樹脂、電荷発生剤及び電荷輸送剤等からなる有機感光体が使用されている。かかる有機感光体は、従来の無機感光体に比べて、製造が容易であるとともに、感光体材料の選択肢が多様であることから、構造設計の自由度が高いという利点がある。
一方、画像形成装置におけるプロセススピードや帯電電位の向上が求められており、そのために、高感度かつ耐久性に優れた有機感光体が求められている。
【０００３】
そこで、かかる高感度の有機感光体を構成すべく、一次粒子径が０．０３〜０．１５μｍの範囲にあり、ブラッグ角度２７．３°に最大の回折ピークを有し、結晶形状が楕円形板状であり、かつ、ＢＥＴ比表面積が３５ｍ2／ｇ以上であるチタニルフタロシアニン結晶を含む電子写真感光体が提案されている（例えば、特許文献１）。
そして、特許文献１の全実施例においては、ＢＥＴ比表面積が３５ｍ2／ｇ〜４５ｍ2／ｇのチタニルフタロシアニン結晶を含む電子写真感光体が提案されている。
また、特許文献１の電子写真感光体が単層型の場合、電荷輸送剤と、結着樹脂と、の配合比は、１：２０〜５：１が好ましいとし、チタニルフタロシアニン結晶と、電荷輸送剤と、の配合比は、１：１０〜１０：１が好ましいとしている。
さらにまた、電子写真感光体が単層型の場合、チタニルフタロシアニン結晶と、結着樹脂と、の配合比は、４０：１〜１：１０が好ましいとしている。
【先行技術文献】
【特許文献】
【０００４】
【特許文献１】特開平４−１９８３６７号公報（特許請求の範囲）
【発明の概要】
【発明が解決しようとする課題】
【０００５】
しかしながら、特許文献１における電子写真感光体では、チタニルフタロシアニン結晶のＢＥＴ比表面積については考慮しているものの、α化度については何ら考慮していないために、感度上昇が未だ不十分であるという問題が見られた。
また、特許文献１における全実施例において、ＢＥＴ比表面積が３５ｍ2／ｇ〜４５ｍ2／ｇであって、ＢＥＴ比表面積の値として、未だ、低いという問題が見られた。
さらに、特許文献１における電子写真感光体では、画像形成装置のプロセススピードを１２０ｍｍ／ｓｅｃ超の値に設定した場合や、帯電電位を６００Ｖ以上の比較的高い値に設定した場合には、オゾンガスやＮＯｘガスが発生しやすくなって、所定の画像特性を長期間維持することが困難であるという問題が見られた。
【０００６】
そこで、本発明者らは、鋭意検討した結果、単層型電子写真感光体において、所定の結晶構造と、α化度と、ＢＥＴ比表面積とを有するオキソチタニルフタロシアニン結晶を用いることによって、プロセススピードを所定以上の高速値に設定した場合であっても、帯電電位を所定値以上の高い値に設定した場合であっても、それぞれ所定の画像特性を長期間維持することができることを見出した。
すなわち、本発明の目的は、高感度で、かつ、耐久性（耐ガス性）に優れた単層型電子写真感光体及び画像形成装置を提供することにある。
【課題を解決するための手段】
【０００７】
本発明によれば、導電性基体上に、少なくとも電荷発生剤、電荷輸送剤、および結着樹脂を含む感光体層を備えており、電荷発生剤が、下記特性（Ａ）〜（Ｄ）を有するオキソチタニルフタロシアニン結晶であることを特徴とする単層型電子写真感光体が提供され、上述した問題点を解決することができる。
（Ａ）ＣｕＫα特性Ｘ線回折スペクトルにおいて、ブラッグ角２θ±０．３°＝９．５及び２７．２°に主ピークを有する。
（Ｂ）示差走査熱量分析スペクトルにおいて、吸着水の気化に伴うピーク以外に、２７０〜４００℃の範囲内に、１つのピークを有する。
（Ｃ）ＣｕＫα特性Ｘ線スペクトルにおいて、ブラッグ角２θ±０．３°＝７．２°におけるピーク強度Ａと、９．５°におけるピーク強度Ｂとの比率Ａ／Ｂ（α化度）が、０．０５〜０．２５の範囲内の値である。
（Ｄ）ＢＥＴ比表面積が４５ｍ2／ｇを超えた値である。
【０００８】
すなわち、電荷発生剤として、所定の結晶構造と、α化度と、ＢＥＴ比表面積とを有するオキソチタニルフタロシアニン結晶を用いることによって、高感度の単層型電子写真感光体を得ることができる。
また、このようなオキソチタニルフタロシアニン結晶を用いることによって、プロセススピードが所定以上であって、帯電電位が所定値以上の画像形成装置に搭載された場合であっても、優れた耐久性（耐ガス性）を得ることができる。
【０００９】
また、本願発明の単層型電子写真感光体を構成するにあたり、電荷発生剤の配合量を、結着樹脂１００重量部に対して、１〜８重量部の範囲内の値とすることが好ましい。
このように構成することによって、感度と、耐久性（耐ガス性）との間のバランスを良好とすることができるのみならず、露光メモリについても、低減することができる。
また、このような電荷発生剤の配合量とすることによって、後述する図１に示すように、単層型電子写真感光体における感度の制御を精度良く行うことができる。
【００１０】
また、本願発明の単層型電子写真感光体を構成するにあたり、電荷輸送剤の配合量を、結着樹脂１００重量部に対して、４０〜２００重量部の範囲内の値とすることが好ましい。
このように構成することによって、感度と、露光メモリと、耐久性（耐ガス性）との間のバランスをさらに良好なものとすることができる。
【００１１】
また、本願発明の単層型電子写真感光体を構成するにあたり、電荷発生剤の含有量をＣ（重量基準）とし、電荷輸送剤の含有量をＤ（重量基準）とした場合に、比率Ｃ／Ｄを０．０１〜０．１の範囲内の値とすることが好ましい。
このように構成することによって、感度と、露光メモリと、耐久性（耐ガス性）との間のバランスをさらに良好なものとすることができる。
【００１２】
また、本願発明の単層型電子写真感光体を構成するにあたり、結着樹脂が、粘度平均分子量が１０，０００〜３０，０００の範囲のポリカーボネート樹脂であることが好ましい。
このような結着樹脂を用いることにより、電荷発生剤及び電荷輸送剤と、の間の相溶性を向上させることができる。
その結果、感光層内にまで酸化性ガスが侵入しにくくなって、感光層における耐ガス性をより向上させることができる。
【００１３】
また、本願発明の別の態様は、電子写真感光体の周囲に、帯電手段、露光手段、現像手段及び転写手段を有するプロセススピードが１２０ｍｍ／ｓｅｃを超える画像形成装置であって、帯電手段による電子写真感光体表面における帯電電位が６００〜１，０００Ｖの範囲内の値であるとともに、電子写真感光体が、基体上に電荷発生剤、電荷輸送剤、及び結着樹脂を含む感光層を有する単層型電子写真感光体であり、かつ、電荷発生剤が、下記特性（Ａ）〜（Ｄ）を有するオキソチタニルフタロシアニン結晶であることを特徴とする画像形成装置である。
（Ａ）ＣｕＫα特性Ｘ線回折スペクトルにおいて、ブラッグ角２θ±０．３°＝９．５及び２７．２°に主ピークを有する。
（Ｂ）示差走査熱量分析スペクトルにおいて、吸着水の気化に伴うピーク以外に、２７０〜４００℃の範囲内に、１つのピークを有する。
（Ｃ）ＣｕＫα特性Ｘ線スペクトルにおいて、ブラッグ角２θ±０．３°＝７．２°におけるピーク強度Ａと、９．５°におけるピーク強度Ｂとの比率Ａ／Ｂ（α化度）が、０．０５〜０．２５の範囲内の値である。
（Ｄ）ＢＥＴ表面積が４５ｍ2／ｇを超えた値である。
すなわち、所定の結晶構造と、α化度と、ＢＥＴ比表面積とを有するオキソチタニルフタロシアニン結晶を用いることによって、画像形成装置における単層型電子写真感光体として、高感度を得ることができる。
また、このようなオキソチタニルフタロシアニン結晶を用いることによって、プロセススピードを所定以上とした場合であっても、帯電電位を所定値以上とした場合であっても、画像形成装置における単層型電子写真感光体として、それぞれ優れた耐久性（耐ガス性）を得ることができる。
【００１４】
また、本願発明の画像形成装置を構成するにあたり、帯電手段が、非接触型の帯電手段であることが好ましい。
このように構成した場合、帯電工程における酸化性ガスの発生量が増加するものの、本発明であれば、耐ガス性に優れた所定の単層型電子写真感光体を搭載していることから、感光層表面を劣化させることなく、繰り返し画像形成を行った場合であっても、高品質画像を安定的に形成することができる。
【００１５】
また、本発明の画像形成装置を構成するにあたり、現像同時クリーニング方式の画像形成装置であることが好ましい。
このように構成した場合、一般に、感光層表面の残留トナーや異物がクリーニングされにくくなるが、本発明であれば、感光層における耐ガス性に優れた所定の単層型電子写真感光体を搭載していることから、感光層表面に残留トナーや異物が残っていても、感光層表面が劣化しにくく、したがって、繰り返し画像形成を行った場合であっても、高品質画像を安定的に形成することができる。
【図面の簡単な説明】
【００１６】
【図１】図１（ａ）〜（ｂ）は、単層型電子写真感光体および積層型電子写真感光体におけるオキソチタニルフタロシアニン結晶のＢＥＴ比表面積と、感度（露光後３５０ｍｓｅｃ経過後の電位（Ｖ））と、の関係を説明するために供する図である。
【図２】図２は、オキソチタニルフタロシアニン結晶のα化度と、感度（露光後３５０ｍｓｅｃ経過後の電位（Ｖ））と、の関係を説明するために供する図である。
【図３】図３は、オキソチタニルフタロシアニン結晶のα化度と、露光メモリ特性と、の関係を説明するために供する図である。
【図４】図４は、ポリカーボネート結着樹脂の粘度平均分子量と、耐オゾン性評価結果と、の関係を説明するために供する図である。
【図５】図５（ａ）〜（ｂ）は、本発明の単層型電子写真感光体の構成を説明するために供する図である。
【図６】図６は、本発明の画像形成装置の構成を説明するために供する図である。
【図７】図７は、実施例１で用いたオキソチタニルフタロシアニン結晶のＸ線回折スペクトルチャートである。
【図８】図８は、実施例１で用いたオキソチタニルフタロシアニン結晶の示差走査熱量分析チャートである。
【図９】図９は、実施例２で用いたオキソチタニルフタロシアニン結晶のＸ線回折スペクトルチャートである。
【図１０】図１０は、実施例３で用いたオキソチタニルフタロシアニン結晶のＸ線回折スペクトルチャートである。
【図１１】図１１は、実施例４で用いたオキソチタニルフタロシアニン結晶のＸ線回折スペクトルチャートである。
【図１２】図１２は、比較例１で用いたオキソチタニルフタロシアニン結晶のＸ線回折スペクトルチャートである。
【図１３】図１３は、比較例２で用いたオキソチタニルフタロシアニン結晶のＸ線回折スペクトルチャートである。
【図１４】図１４は、比較例３で用いたオキソチタニルフタロシアニン結晶のＸ線回折スペクトルチャートである。
【発明を実施するための形態】
【００１７】
［第１の実施形態］
第１の実施形態は、導電性基体上に、少なくとも電荷発生剤、電荷輸送剤、および結着樹脂を含む感光体層を備えており、電荷発生剤が、下記特性（Ａ）〜（Ｄ）を有するオキソチタニルフタロシアニン結晶であることを特徴とする単層型電子写真感光体である。
（Ａ）ＣｕＫα特性Ｘ線回折スペクトルにおいて、ブラッグ角２θ±０．３°＝９．５及び２７．２°に主ピークを有する。
（Ｂ）示差走査熱量分析スペクトルにおいて、吸着水の気化に伴うピーク以外に、２７０〜４００℃の範囲内に、１つのピークを有する。
（Ｃ）ＣｕＫα特性Ｘ線スペクトルにおいて、ブラッグ角２θ±０．３°＝７．２°におけるピーク強度Ａと、９．５°におけるピーク強度Ｂとの比率Ａ／Ｂ（α化度）が、０．０５〜０．２５の範囲内の値である。
（Ｄ）ＢＥＴ比表面積が４５ｍ2／ｇを超えた値である。
【００１８】
すなわち、第１の実施形態の単層型電子写真感光体によれば、所定のＢＥＴ比表面積を有するオキソチタニルフタロシアニン結晶を用いることにより、図１（ａ）に示すように、優れた感度（感度指標としての低い露光後３５０ｍｓｅｃ経過後の電位（Ｖ））を得ることができる。
また、第１の実施形態の単層型電子写真感光体によれば、所定のα化度を有するオキソチタニルフタロシアニン結晶を用いることにより、図２および図３に示すように、さらに優れた感度（感度指標としての低い露光後３５０ｍｓｅｃ経過後の電位（Ｖ））や低いメモリ電位を得ることができる。
さらに、第１の実施形態の単層型電子写真感光体によれば、図４に示すように、所定の粘度平均分子量を有する結着樹脂を、所定の特性（Ａ）〜（Ｄ）を有するオキソチタニルフタロシアニン結晶等とともに用いることによって、優れた耐ガス性（耐オゾン性）を得ることができる。
以下、第１の実施形態としての単層型電子写真感光体について、構成要件ごとに、具体的に説明する。
【００１９】
１．基本的構成
本発明の電子写真感光体１０は、図５（ａ）に示すような、基体１２上に、電荷発生剤と、電荷輸送剤と、結着樹脂と、からなる単層型感光層１４を設けた単層型電子写真感光体１０であることを特徴とする。
また、図５（ｂ）に例示するように、この感光層１４と、基体１２と、の間に、中間層１６を形成した単層型電子写真感光体１０´とすることもできる。
【００２０】
２．基体
また、基体の構成材料としては、種々の材料を使用することができる。
例えば、鉄、銅、スズ、白金、銀、バナジウム、モリブデン、クロム、カドミウム、チタン、ニッケル、パラジウム、インジウム、ステンレス鋼、及び真鍮などの金属にて形成された基体や、上述の金属が蒸着またはラミネートされたプラスチック材料からなる基体、あるいはヨウ化アルミニウム、アルマイト、酸化スズ、及び酸化インジウムなどで被覆されたガラス製の基体などが例示される。
すなわち、基体自体が導電性を有するか、あるいは基体の表面が導電性を有していればよく、また、使用に際して、充分な機械的強度を有していればよい。
【００２１】
３．中間層
また、図５（ｂ）に示すように、基体１２上に、所定の結着樹脂を含有する中間層１６を設けてもよい。
この理由は、基体と感光層との密着性を向上させるとともに、この中間層内に所定の微粉末を添加することで、入射光を散乱させて、干渉縞の発生を抑制し、さらに、カブリや黒点の原因となる非露光時における基体から感光層への電荷注入を抑制することができるためである。この微粉末としては、光散乱性、分散性を有するものであれば特に限定されるものではないが、例えば、酸化チタン、酸化亜鉛、亜鉛華、硫化亜鉛、鉛白、リトポン等の白色顔料や、アルミナ、炭酸カルシウム、硫酸バリウム等の体質顔料としての無機顔料やフッ素樹脂粒子、ベンゾグアナミン樹脂粒子、スチレン樹脂粒子等を用いることができる。
【００２２】
また、この中間層の膜厚を０．１〜５０μｍの範囲内の値とすることが好ましい。この理由は、中間層厚が厚くなりすぎると、感光体表面に残留電位が生じやすくなり、電気特性を低下させる要因となる場合があるためである。その一方で、中間層厚が薄くなりすぎると、基体表面の凹凸を十分緩和させることができなくなり、基体と感光層との密着性を得ることができなくなる場合があるためである。
したがって、中間層の膜厚を、０．１〜５０μｍの範囲内の値とすることが好ましく、０．５〜３０μｍの範囲内の値とすることがより好ましい。
【００２３】
４．感光層
（１）結着樹脂
本発明の電子写真感光体に使用する結着樹脂の種類は特に制限されるものではないが、例えば、ポリカーボネート樹脂をはじめ、ポリエステル樹脂、ポリアリレート樹脂、スチレン−ブタジエン共重合体、スチレン−アクリロニトリル共重合体、スチレン−マレイン酸共重合体、アクリル共重合体、スチレン−アクリル酸共重合体、ポリエチレン、エチレン−酢酸ビニル共重合体、塩素化ポリエチレン、ポリ塩化ビニル、ポリプロピレン、アイオノマー、塩化ビニル−酢酸ビニル共重合体、アルキド樹脂、ポリアミド、ポリウレタン、ポリスルホン、ジアリルフタレート樹脂、ケトン樹脂、ポリビニルブチラール樹脂、ポリエーテル樹脂等の熱可塑性樹脂、シリコーン樹脂、エポキシ樹脂、フェノール樹脂、尿素樹脂、メラミン樹脂、その他架橋性の熱硬化性樹脂、エポキシアクリレート、ウレタン−アクリレート等の光硬化型樹脂等の樹脂が使用可能である。
【００２４】
また、上述した樹脂の中でも、特にポリカーボネート樹脂を含むことが好ましく、ポリカーボネート樹脂の中でも、特に下記一般式（１）〜（４）から選択される少なくとも一つの一般式で表わされるポリカーボネート樹脂を含むことが好ましい。
【００２５】
【化５】
2010237549.tif 000003
【００２６】
（一般式（１）中、複数の置換基Ｒａ及びＲｂは、それぞれ独立した水素原子、ハロゲン原子、炭素数１〜４の置換または非置換のアルキル基、もしくは炭素数６〜３０の置換または非置換のアリール基であり、添字ｐ及びｑは、それぞれ独立した０〜４の整数であり、置換基Ｒｃ及びＲｄは、それぞれ独立した水素原子もしくは炭素数１〜２の置換または非置換のアルキル基であって、それぞれ種類が異なる非対称関係にあり、Ｗは、単結合、−Ｏ−、−ＣＯ−であり、添字ｋ及びｌは、０．０５＜ｌ／（ｋ＋ｌ）＜０．６の関係式を満足するモル比である。）
【００２７】
【化６】
2010237549.tif 000004
【００２８】
（一般式（２）中、複数の置換基Ｒｅ及びＲｆは、それぞれ独立した水素原子、ハロゲン原子、炭素数１〜４の置換または非置換のアルキル基、もしくは炭素数６〜３０の置換または非置換のアリール基であり、添字ｒ及びｓは、それぞれ独立した０〜４の整数であり、添字ｍ及びｎは、０．０５＜ｎ／（ｎ＋ｍ）＜０．６の関係式を満足するモル比である。）
【００２９】
【化７】
2010237549.tif 000005
【００３０】
（一般式（３）中、複数の置換基Ｒｇは、水素原子、炭素数１〜４の置換または非置換のアルキル基、あるいは炭素数６〜３０の置換または非置換のアリール基であり、添字ｔは、０〜４の整数である。）
【００３１】
【化８】
2010237549.tif 000006
【００３２】
（一般式（４）中、複数の置換基Ｒｈは、水素原子、炭素数１〜４の置換または非置換のアルキル基、あるいは炭素数６〜３０の置換または非置換のアリール基であり、添字ｕは、０〜４の整数である。）
【００３３】
この理由は、これらのポリカーボネート樹脂であれば、電荷発生剤及び電荷輸送剤と、の相溶性を向上させることができるためである。
その結果、感光層内にまで酸化性ガスが侵入しにくくなって、感光層における耐ガス性をより向上させることができるためである。
なお、一般式（１）〜（４）中に示す置換基における置換基としては、水素原子、ハロゲン原子、炭素数１〜４のアルキル基、もしくは炭素数６〜３０のアリール基等が挙げられる。
また、一般式（１）及び（２）における添字ｋ〜ｎは、共重合成分のモル比を表しており、例えば、ｋが８５、ｌが１５の場合はモル比が８５：１５であることを表している。かかるモル比は、例えばＮＭＲによって算出することができる。
【００３４】
ここで、一般式（１）で表わされるポリカーボネート樹脂の具体例としては、下記式（５）〜（９）で表わされるポリカーボネート樹脂（Ｒｅｓｉｎ−１〜５）を挙げることができる。
すなわち、一般式（１）で表わされるポリカーボネート樹脂としては、下記式（５）〜（８）に示すように、置換基Ｒｃが水素原子であって、置換基Ｒｄが炭素数１〜２のアルキル基であるものがより好ましく、置換基Ｒｄがメチル基であるものがさらに好ましい。
この理由は、このようにすることにより、結着樹脂と、電荷発生剤及び電荷輸送剤と、の相溶性をさらに向上させることができるためである。
【００３５】
【化９】
2010237549.tif 000007
【００３６】
【化１０】
2010237549.tif 000008
【００３７】
【化１１】
2010237549.tif 000009
【００３８】
【化１２】
2010237549.tif 000010
【００３９】
【化１３】
2010237549.tif 000011
【００４０】
また、一般式（２）で表わされるポリカーボネート樹脂の具体例としては、下記式（１０）で表わされるポリカーボネート樹脂（Ｒｅｓｉｎ−６）を挙げることができる。
【００４１】
【化１４】
2010237549.tif 000012
【００４２】
また、一般式（３）及び（４）で表わされるポリカーボネート樹脂の具体例としては、下記式（１１）及び（１２）で表わされるポリカーボネート樹脂（Ｒｅｓｉｎ−７〜８）を挙げることができる。
【００４３】
【化１５】
2010237549.tif 000013
【００４４】
【化１６】
2010237549.tif 000014
【００４５】
また、結着樹脂の粘度平均分子量を３０，０００以下の値とすることが好ましい。
この理由は、結着樹脂の粘度平均分子量が３０，０００を超えた値となると、結着樹脂と、電荷発生剤及び電荷輸送剤と、の相溶性が過度に低下して、酸化性ガスが感光層内に侵入しやすくなって、耐ガス性が低下する場合があるためである。
但し、結着樹脂の粘度平均分子量が過度に小さくなると、感光層の機械的強度が著しく低下する場合がある。
したがって、結着樹脂の粘度平均分子量を１５，０００〜２９，０００の範囲内の値とすることがより好ましく、２０，０００〜２８，０００の範囲内の値とすることがさらに好ましい。
【００４６】
ここで、図４を参照しながら、ポリカーボネート結着樹脂の粘度平均分子量（−）と、耐ガス性（Ｖ）と、の関係を説明する。
すなわち、図４の横軸には、ポリカーボネート結着樹脂の粘度平均分子量（−）が採って示してあり、図４の縦軸には、耐ガス性としての耐オゾン性（Ｖ）を採って示してある。
かかる図４の特性曲線に示すように、ポリカーボネート結着樹脂の粘度平均分子量が小さくなるほど、耐オゾン性（Ｖ）が良好になる傾向が見られている。
よって、ポリカーボネート結着樹脂の粘度平均分子量を３０，０００以下にすることによって、耐オゾン性（Ｖ）を良好なものとすることができる。
【００４７】
（２）電荷発生剤
（２）−１  構造
また、本発明の電子写真感光体に使用する電荷発生剤としては、下記式（１３）で表わされるオキソチタニルフタロシアニン化合物の結晶を挙げられる。
【００４８】
【化１７】
2010237549.tif 000015
【００４９】
この理由は、かかるオキソチタニルフタロシアニン結晶であれば、結着樹脂と、電荷発生剤と、の相溶性をさらに向上させることができるためである。
【００５０】
（２）−２  特性（Ａ）
また、かかるオキソチタニルフタロシアニン結晶は、特性（Ａ）として、ＣｕＫα特性Ｘ線回折スペクトルにおいて、ブラッグ角２θ±０．２°＝２７．２°に主ピークを有している（第１の光学特性）。
また、ＣｕＫα特性Ｘ線回折スペクトルにおいて、ブラッグ角２θ±０．２°＝２６．２°にピークを有さないことが好ましい（第２の光学特性）。
さらに、ＣｕＫα特性Ｘ線回折スペクトルにおいて、ブラッグ角２θ±０．２°＝７．２°にピークを有さないことが好ましい（第３の光学特性）。
これらの理由は、かかる第１の光学特性を備えない場合には、このような光学特性を有するオキソチタニルフタロシアニン結晶と比較して、結晶安定性、電荷発生能及び分散性が著しく低下する傾向にあるためである。逆に言えば、第１の光学特性、より好ましくは、第２の光学特性及び第３の光学特性を備えることにより、結晶安定性、電荷発生能及び分散性を向上させることができるためである。
【００５１】
（２）−３  特性（Ｂ）
また、かかるオキソチタニルフタロシアニン結晶は、特性（Ｂ）として、示差走査熱量分析において、吸着水の気化に伴うピーク以外に２７０〜４００℃の範囲内に、１つのピークを有している。
この理由は、かかる光学特性及び熱特性を有するオキソチタニルフタロシアニン結晶であれば、結晶安定性、電荷発生能及び分散性を、さらに向上させることができるためである。
なお、吸着水の気化に伴うピーク以外のピークであって、２７０〜４００℃の範囲内に現れる１つのピークは、２９０〜４００℃の範囲内に現れることがより好ましく、３００〜４００℃の範囲内に現れることがさらに好ましい。
【００５２】
（２）−４  特性（Ｃ）
また、オキソチタニルフタロシアニン結晶が、下記特性（Ｃ）をさらに有することが好ましい。
（Ｃ）ＣｕＫα特性Ｘ線スペクトルにおいて、ブラッグ角２θ±０．３°＝７．２°におけるピーク強度Ａと、９．５°におけるピーク強度Ｂと、の比率Ａ／Ｂ（α化度）が、０．０５〜０．２５の範囲内の値である。
この理由は、かかる比率Ａ／Ｂを０．２５以下の値とすることによって、α型に結晶転移しにくく、より安定的に特定の結晶型を保持することができるためである。すなわち、ＮＯｘやオゾンガスが発生しやすい環境であっても、さらに優れた帯電安定性や感度特性を得ることができ、ひいては、露光メモリ特性をさらに向上させることができる。
一方、比率Ａ／Ｂの値を０．０５未満の値とすることは、α型への結晶転移を抑制する観点からは、より好ましいものの、過度に製造時の収率が低下する場合がある。
したがって、比率Ａ／Ｂが、０．１〜０．２５の範囲内の値であることがより好ましく、０．１５〜０．２０の範囲内の値であることがさらに好ましい。
【００５３】
ここで、図２及び図３を参照して、オキソチタニルフタロシアニン結晶のα化度（Ａ／Ｂ）と、感度特性及び露光メモリ特性と、の関係をそれぞれ具体的に説明する。
図２の横軸には、α化度（Ａ／Ｂ）（−）を採って示してあり、縦軸には、感度（相対値）を採って、特性曲線が示してある。
また、図３においては、横軸にα化度（Ａ／Ｂ）（−）を採って示してあり、縦軸に、メモリ電位（相対値）を採って、特性曲線が示してある。
かかる図２及び図３に示すそれぞれの特性曲線から、オキソチタニルフタロシアニン結晶のα化度（Ａ／Ｂ）の値が徐々に増加するのにともなって、感度及びメモリ電位の値についても、それぞれ増加する相関関係があることが理解される。
より具体的には、これらの特性曲線から、かかるα化度（Ａ／Ｂ）の値を０．２５以下の範囲に抑制することにより、感度及びメモリ電位を所定以下の値に安定的に保持することができる。
また、かかるα化度（Ａ／Ｂ）の値を０．２２以下の範囲に抑制することにより、感度及びメモリ電位をより低い値に保持することができる。
すなわち、図２及び図３に示す結果から、α化度（Ａ／Ｂ）の値を所定の範囲とすることにより、オキソチタニルフタロシアニン結晶の感光層における分散性、有機溶媒中における結晶安定性、及び電荷発生能等の諸特性が、効果的に発揮されることが理解される。
【００５４】
なお、オキソチタニルフタロシアニン結晶のα化度（Ａ／Ｂ）は、例えば、下記の製造工程に準じて、適宜調整することができる。
（ａ）粗チタニルフタロシアニン結晶を酸に対して溶解し、チタニルフタロシアニン溶液を得る工程
（ｂ）チタニルフタロシアニン溶液を貧溶媒中に滴下してウェットケーキを得る工程
（ｃ）ウェットケーキを炭素数１〜４のアルコールによって洗浄する工程
（ｄ）洗浄後のウェットケーキを非水系溶媒中で加熱撹拌して、初期チタニルフタロシアニン結晶を得る工程
（ｅ）得られた初期チタニルフタロシアニン結晶を、炭素数１〜４のアルコールによって洗浄する工程
（ｆ）洗浄後の初期チタニルフタロシアニン結晶を微粉砕した後、非水系溶媒中で加熱撹拌して、チタニルフタロシアニン結晶を得る工程
（ｇ）得られたチタニルフタロシアニン結晶を、炭素数１〜４のアルコールによって洗浄する工程
【００５５】
すなわち、（ｄ）工程において非水系溶媒中で撹拌することにより得られた初期チタニルフタロシアニン結晶を、所定のアルコールで洗浄した後、（ｆ）工程において、微粉砕後さらにもう一度非水系溶媒中で撹拌することにより、下記ろ液における電気伝導度を、効率的に所定の範囲内の値とすることができる。
そして、オキソチタニルフタロシアニン結晶のα化度（Ａ／Ｂ）は、例えば、オキソチタニルフタロシアニン結晶０．３ｇを、水２０ｇに対して加え、２３±３℃の環境下にて９０秒間超音波分散（周波数：１８ｋＨｚ）を行って得た分散液のろ液における電気伝導度の値を０．６〜２．４μＳ／ｃｍの範囲内とすることによって、制御するとともに、確認することができる。
【００５６】
そして、上述した光学特性及び熱特性を有するオキソチタニルフタロシアニン結晶を得るためには、オキソチタニルフタロシアニン化合物を合成する際に、材料物質としてのチタンテトラブトキシド等のチタンアルコキシドまたは四塩化チタンの添加量を、他の材料物質としてのｏ−フタロニトリルまたはその誘導体、もしくは１，３−ジイミノイソインドリンまたはその誘導体１モルに対して、０．４０〜０．５３モルの範囲内の値とすることが好ましく、０．４２〜０．５０モルの範囲内の値とすることがより好ましい。
さらに、かかるオキソチタニルフタロシアニン化合物の合成を、尿素化合物の存在下にて行うことが好ましく、その際、尿素化合物の添加量を、ｏ−フタロニトリルまたはその誘導体、もしくは１，３−ジイミノイソインドリンまたはその誘導体１モルに対して、０．１〜０．９５モルの範囲内の値とすることが好ましく、０．２〜０．８モルの範囲内の値とすることがより好ましい。
【００５７】
（２）−５  特性（Ｄ）
また、オキソチタニルフタロシアニン結晶が、下記特性（Ｄ）をさらに有することが好ましい。
（Ｄ）ＢＥＴ比表面積が４５ｍ2／ｇを超えた値である。
すなわち、単層型電子写真感光体において、所定のＢＥＴ比表面積を有するオキソチタニルフタロシアニン結晶を用いることによって、単層型電子写真感光体における感度指標としての露光後３５０ｍｓｅｃ経過後の電位（Ｖ）を低下させ、優れた感度を得ることができる。
【００５８】
ここで、図１（ａ）〜（ｂ）を参照して、オキソチタニルフタロシアニン結晶のＢＥＴ比表面積（ｍ2／ｇ）と、感度特性と、の関係を具体的に説明する。
図１（ａ）の横軸には、オキソチタニルフタロシアニン結晶のＢＥＴ比表面積（ｍ2／ｇ）を採って示してあり、縦軸には、実施例１等に基づく単層型電子写真感光体における感度指標としての露光後３５０ｍｓｅｃ経過後の電位（Ｖ）を採って、特性曲線が示してある。
【００５９】
かかる図１（ａ）の特性曲線から、オキソチタニルフタロシアニン結晶のＢＥＴ比表面積の値が徐々に増加するのに伴って、露光後３５０ｍｓｅｃ経過後の電位については低下する、すなわち、感度が向上することが理解される。
より具体的には、この特性曲線から、オキソチタニルフタロシアニン結晶のＢＥＴ比表面積が４５（ｍ2／ｇ）を超えた値とすることによって、露光後３５０ｍｓｅｃ経過後の電位を約１４０Ｖ以下の値に安定的に保持することができる。
また、かかるＢＥＴ比表面積を５０（ｍ2／ｇ）以下の範囲とすることにより、露光後３５０ｍｓｅｃ経過後の電位を約１３０Ｖ以下の値に安定的に保持することができる。
さらに、ＢＥＴ比表面積を５５（ｍ2／ｇ）以下の範囲とすることにより、露光後３５０ｍｓｅｃ経過後の電位を約１２０Ｖ以下の値に安定的に保持することができる。
【００６０】
すなわち、図１（ａ）に示す結果から、オキソチタニルフタロシアニン結晶のＢＥＴ比表面積の値を所定の範囲とすることにより、所定の電荷注入性等が向上したためと推定される。
そして、そればかりでなく、ＢＥＴ比表面積の値を所定の範囲とすることにより、オキソチタニルフタロシアニン結晶の感光層における分散性、有機溶媒中における結晶安定性、及び電荷発生能等の諸特性についても、向上したためと推定される。
【００６１】
一方、図１（ｂ）は、積層型電子写真感光体の場合であって、オキソチタニルフタロシアニン結晶のＢＥＴ比表面積（ｍ2／ｇ）と、露光後３５０ｍｓｅｃ経過後の電位（相対値）と、の関係を示している。
かかる図１（ｂ）の横軸には、オキソチタニルフタロシアニン結晶のＢＥＴ比表面積（ｍ2／ｇ）を採って示してあり、縦軸には、積層型電子写真感光体における感度指標としての露光後３５０ｍｓｅｃ経過後の電位（相対値）を採って、特性曲線が示してある。
しかるに、積層型電子写真感光体の場合、ＢＥＴ比表面積（ｍ2／ｇ）にかかわらず、露光後３５０ｍｓｅｃ経過後の電位（相対値）が変わらないことを示している。
【００６２】
また、図示しないものの、単層型電子写真感光体の場合であっても、オキソチタニルフタロシアニン結晶の配合量が、結着樹脂１００重量部に対して、１０重量部以上の値の場合、露光後３５０ｍｓｅｃ経過後の電位（相対値）に対するＢＥＴ比表面積（ｍ2／ｇ）の影響は見られていない。
すなわち、単層型電子写真感光体の場合であって、かつ、オキソチタニルフタロシアニン結晶の配合量を比較的少なくした場合において、図１（ａ）に示すように、ＢＥＴ比表面積を５０（ｍ2／ｇ）以下の範囲とすることにより、露光後３５０ｍｓｅｃ経過後の電位を調整することができと言える。逆に言うと、図１（ｂ）に示すように、少なくとも積層型電子写真感光体の場合では、ＢＥＴ比表面積に基づく感度調整は困難であると言える。
【００６３】
なお、オキソチタニルフタロシアニン結晶における特性（Ｄ）であるＢＥＴ比表面積は、例えば、硫酸精製工程において、攪拌速度や攪拌羽根態様を適宜調整して、攪拌効率を上げたり、貧溶媒として、水以外の所定量のメタノールやアセトンを使用したりすることによって、所望範囲に制御することができる。
また、洗浄工程において、攪拌効率を上げたり、アルコール類やケトン化合物等の分散媒に変えたりすることによっても、オキソチタニルフタロシアニン結晶におけるＢＥＴ比表面積を所望範囲に制御することができる。
その他、結晶変換工程において、含水量を少なくすることによっても、オキソチタニルフタロシアニン結晶におけるＢＥＴ比表面積を所望範囲に制御することができる。
【００６４】
（２）−６  添加量
また、電荷発生剤としてのオキソチタニルフタロシアニン結晶の添加量を、結着樹脂１００重量部に対して、０．１〜８重量部の範囲内の値とすることが好ましい。
この理由は、電荷発生剤の添加量が０．１重量部未満の値になると、量子収率を高める効果が不十分となり、電子写真感光体の感度特性、電気特性、安定性等を向上させることができなくなるためである。
一方、電荷発生剤の添加量が８重量部を超えた値になると、可視光における赤色領域、近赤外領域、あるいは赤外領域に波長を有する光に対する吸光係数を大きくする効果が不十分となり、感光体の感度特性、電気特性、及び安定性等を向上させることができない場合があるためである。
また、電荷発生剤の添加量が８重量部を超えた値になると、ＢＥＴ比表面積を変えることによって、感度調整することが困難となる場合があるためである。
したがって、電荷発生剤の添加量を０．５〜５重量部の範囲内の値とすることがより好ましく、１〜３重量部の範囲内の値とすることがさらに好ましい。
【００６５】
また、電荷発生剤としてのオキソチタニルフタロシアニン結晶の添加量に関して、オキソチタニルフタロシアニン結晶の含有量をＣ（重量基準）とし、電荷輸送剤（正孔輸送剤および電子輸送剤）の含有量をＤ（重量基準）とした場合に、比率Ｃ／Ｄを０．０１〜０．０８の範囲内の値とすることが好ましい。
この理由は、このような比率に規定することによって、感度と、露光メモリと、耐久性（耐ガス性）との間のバランスをさらに良好なものとすることができるためである。
したがって、比率Ｃ／Ｄを０．０２〜０．０７の範囲内の値とすることがより好ましく、比率Ｃ／Ｄを０．０３〜０．０６の範囲内の値とすることがさらに好ましい。
【００６６】
（３）電子輸送剤
また、本発明の電子写真感光体に用いられる電子輸送剤としては、特に制限されるものではないが、例えば、ジフェノキノン誘導体、ナフトキノン誘導体、ベンゾキノン誘導体、ジナフトキノン誘導体のほか、アントラキノン誘導体、マロノニトリル誘導体、チオピラン誘導体、チオキサントン誘導体、フルオレノン誘導体、アントラセン誘導体、アクリジン誘導体、アントアラキノン誘導体、アントラキノン誘導体、テトラシアノエチレン、チオキサントン誘導体、ニトロベンゼン誘導体、アクリジン誘導体、無水コハク酸、無水マレイン酸、ジブロモ無水マレイン酸等の電子受容性を有する化合物の１種単独又は２種以上の組み合わせが挙げられる。
【００６７】
また、電子輸送剤の数平均分子量を３００〜５００の範囲内の値とすることが好ましい。
この理由は、電子輸送剤の数平均分子量をかかる範囲とすることにより、結着樹脂と、電子輸送剤と、の相溶性をさらに向上させることができるとともに、感光層のきめを細かくすることができることから、感光層に対する酸化性ガスの侵入を効果的に抑制することができるためである。
すなわち、電子輸送剤の数平均分子量が３００未満の値となると、結着樹脂に対する相溶性を向上させることはできるものの、十分な電子輸送能を得ることが困難となる場合があるためである。一方、電子輸送剤の数平均分子量が５００を超えた値となると、結着樹脂に対する相溶性が低下して、感光層のきめが粗くなり、ひいては感光層に対して酸化性ガスが侵入しやすくなる場合があるためである。
したがって、電子輸送剤の数平均分子量を３００〜４５０の範囲内の値とすることがより好ましく、３００〜４００の範囲内の値とすることがさらに好ましい。
【００６８】
また、電子輸送剤の添加量を、結着樹脂１００重量部に対して、２０〜１００重量部の範囲内の値とすることが好ましい。
この理由は、かかる電子輸送剤の添加量が２０重量部未満の値になると、感度が低下して、実用上の弊害が生じる場合があるためである。一方、かかる電子輸送剤の添加量が１００重量部を超えると、結晶化しやすくなる場合があるためである。
したがって、結着樹脂１００重量部に対して、電子輸送剤の添加量を３０〜８０重量部の範囲内の値とすることがより好ましく、４０〜７０重量部の範囲内の値とすることがさらに好ましい。
【００６９】
（４）正孔輸送剤
また、本発明の電子写真感光体に用いられる正孔輸送剤としては、特に制限されるものではないが、例えば、ベンジジン系化合物、フェニレンジアミン系化合物、ナフチレンジアミン系化合物、フェナントリレンジアミン系化合物、オキサジアゾール系化合物（例えば２，５−ジ（４−メチルアミノフェニル）−１，３，４−オキサジアゾールなど）、スチリル系化合物（例えば、９−（４−ジエチルアミノスチリル）アントラセンなど）、カルバゾール系化合物（例えば、ポリ−Ｎ−ビニルカルバゾールなど）、有機ポリシラン化合物、ピラゾリン系化合物（例えば、１−フェニル−３−（ｐ−ジメチルアミノフェニル）ピラゾリンなど）、ヒドラゾン系化合物、トリフェニルアミン系化合物、インドール系化合物、オキサゾール系化合、イソオキサゾール系化合物、チアゾール系化合物、チアジアゾール系化合物、イミダゾール系化合物、ピラゾール系化合物、トリアゾール系化合物、ブタジエン系化合物、ピレン−ヒドラゾン系化合物、アクロレイン系化合物、カルバゾール−ヒドラゾン系化合物、キノリン−ヒドラゾン系化合物、スチルベン系化合物、スチルベン−ヒドラゾン系化合物、及びジフェニレンジアミン系化合物などが好適に使用される。これらはそれぞれ単独で使用される他、２種以上を併用することもできる。
【００７０】
また、正孔輸送剤の分子量を４００〜６８０の範囲内の値とすることが好ましい。
この理由は、正孔輸送剤の分子量をかかる範囲とすることにより、結着樹脂と、正孔輸送剤と、の相溶性をさらに向上させることができるとともに、感光層のきめをより細かくすることができることから、感光層に対する酸化性ガスの侵入をさらに効果的に抑制することができるためである。
すなわち、正孔輸送剤の分子量が４００未満の値となると、結着樹脂に対する相溶性を向上させることはできるものの、十分な正孔輸送能を得ることが困難となる場合があるためである。一方、正孔輸送剤の分子量が６８０を超えた値となると、結着樹脂に対する相溶性が低下して、感光層のきめが粗くなり、ひいては感光層に対して酸化性ガスが侵入しやすくなる場合があるためである。
したがって、正孔輸送剤の分子量を４００〜６８０の範囲内の値とすることがより好ましく、４５０〜６５０の範囲内の値とすることがさらに好ましい。
【００７１】
また、正孔輸送剤の添加量を、結着樹脂１００重量部に対して、２０〜１００重量部の範囲内の値とすることが好ましい。
この理由は、正孔輸送剤の含有量を、かかる範囲とすることによって、かかる正孔輸送剤が感光層中で結晶化することを効果的に抑制しつつ、優れた電気特性を得ることができるためである。
すなわち、正孔輸送剤の含有量が２０重量部未満の値となると、感度が低下して、実用上の弊害が生じる場合があるためである。一方、正孔輸送剤の含有量が１００重量部を超えた値となると、かかる正孔輸送剤が過度に結晶化しやすくなって、感光層としての適正な膜を形成することが困難となる場合があるためである。
したがって、正孔輸送剤の含有量を３０〜９０重量部の範囲内の値とすることがより好ましく、４０〜８０重量部の範囲内の値とすることがさらに好ましい。
【００７２】
（５）膜厚
また、感光層の厚さは、５〜１００μｍの範囲内の値とすることが好ましい。
この理由は、感光層の厚さが５μｍ未満の値となると、感光層を均一に形成することが困難となったり、機械的強度が低下したりする場合があるためである。一方、感光層の厚さが１００μｍを超えた値となると、感光層が基体から剥離しやすくなる場合があるためである。
したがって感光層の厚さを１０〜５０μｍの範囲内の値とすることがより好ましく、１５〜４５μｍの範囲内の値とすることがさらに好ましい。
【００７３】
［第２の実施形態］
第２の実施形態は、電子写真感光体の周囲に、帯電手段、露光手段、現像手段及び転写手段を有するプロセススピードが１２０ｍｍ／ｓｅｃを超える画像形成装置であって、帯電手段による電子写真感光体表面における帯電電位が６００〜１，０００Ｖの範囲内の値であるとともに、電子写真感光体が、基体上に電荷発生剤、電荷輸送剤、及び結着樹脂を含む感光層を有する単層型電子写真感光体であり、かつ、電荷発生剤が、下記特性（Ａ）〜（Ｄ）を有するオキソチタニルフタロシアニン結晶であることを特徴とする画像形成装置である。
（Ａ）ＣｕＫα特性Ｘ線回折スペクトルにおいて、ブラッグ角２θ±０．３°＝９．５及び２７．２°に主ピークを有する。
（Ｂ）示差走査熱量分析スペクトルにおいて、吸着水の気化に伴うピーク以外に、２７０〜４００℃の範囲内に、１つのピークを有する。
（Ｃ）ＣｕＫα特性Ｘ線スペクトルにおいて、ブラッグ角２θ±０．３°＝７．２°におけるピーク強度Ａと、９．５°におけるピーク強度Ｂとの比率Ａ／Ｂが、０．０５〜０．２５の範囲内の値である。
（Ｄ）ＢＥＴ表面積が４５ｍ2／ｇを超えた値である。
以下、第２の実施形態としての画像形成装置について、具体的に説明する。
【００７４】
１．基本的構成
第２の実施形態としての画像形成装置としては、図６に示すような複写機３０を好適に使用することができる。かかる複写機３０は、画像形成ユニット３１、排紙ユニット３２、画像読取ユニット３３、及び原稿給送ユニット３４を備えている。また、画像形成ユニット３１には、画像形成部３１ａ及び給紙部３１ｂがさらに備えられている。そして、図示された例では、原稿給送ユニット３４は、原稿載置トレイ３４ａ、原稿給送機構３４ｂ、及び原稿排出トレイ３４ｃを有しており、原稿載置トレイ３４ａ上に載置された原稿は、原稿給送機構３４ｂによって画像読取位置Ｐに送られた後、原稿排出トレイ３４ｃに排出される。
【００７５】
そして、原稿が原稿読取位置Ｐに送られた段階で、画像読取ユニット３３において、光源３３ａからの光を利用して、原稿上の画像が読み取られる。すなわち、ＣＣＤ等の光学素子３３ｂを用いて、原稿上の画像に対応した画像信号が形成される。
一方、給紙部３１ｂに積載された記録用紙（以下、単に用紙と呼ぶ。）Ｓは、一枚ずつ画像形成部３１ａに送られる。この画像形成部３１ａには、像担持体である電子写真感光体４１が備えられており、さらに、この電子写真感光体（感光体ドラム）４１の周囲には、帯電手段（帯電器）４２、露光手段４３、現像手段（現像器）４４、及び転写ローラ４５、並びにクリーニング手段４６が、それぞれ電子写真感光体４１の回転方向に沿って配置されている。
【００７６】
これらの構成部品のうち、電子写真感光体４１は、図中、実線矢印で示す方向に回転駆動されて、帯電手段４２により、その表面が均一に帯電される。その後、前述の画像信号に基づいて、露光手段４３により電子写真感光体４１に対して露光プロセスが実施され、この電子写真感光体４１の表面において静電潜像が形成される。
この静電潜像に基づき、現像手段４４によりトナーを付着させて現像し、電子写真感光体４１の表面にトナー像を形成する。そして、このトナー像は、電子写真感光体４１と転写ローラ４５とのニップ部に搬送される用紙Ｓに転写像として転写される。次いで、転写像が転写された用紙Ｓは、定着ユニット４７に搬送されて、定着プロセスが行われる。
【００７７】
また、定着後の用紙Ｓは、排紙ユニット３２に送られることになるが、後処理（例えば、ステイプル処理等）を行う際には、用紙Ｓは中間トレイ３２ａに送られた後、後処理が行われる。その後、用紙Ｓは、画像形成装置の側面に設けられた排出トレイ部（図示せず）に排出される。一方、後処理を行わない場合には、用紙Ｓは中間トレイ３２ａの下側に設けられた排紙トレイ３２ｂに排紙される。なお、中間トレイ３２ａ及び排紙トレイ３２ｂは、いわゆる胴内排紙部として構成されている。
次いで、上述したように転写が行われた後、電子写真感光体４１に残留する残留トナー（及び紙粉）については、クリーニング手段４６で除去される。すなわち、電子写真感光体４１がクリーニングされる一方、残留トナーについては、廃トナーコンテナ（図示せず）に回収されることになる。
一方、本発明の場合、後述するように、クリーニング手段を省略し、現像手段において現像と同時にクリーニングを実施する、所謂現像同時クリーニングとすることもできる。
以下、本発明における主要な構成要素である電子写真感光体、帯電手段及び現像手段について、より具体的に説明する。
【００７８】
２．電子写真感光体
本発明においては、電子写真感光体として、所定の単層型電子写真感光体を用いることを特徴とする。
すなわち、帯電電位の値が６００〜１，０００Ｖの範囲内の値であって、プロセススピードが１２０ｍｍ／ｓｅｃを超える画像形成装置に搭載される電子写真感光体であって、導電性基体上に、少なくとも電荷発生剤、電荷輸送剤、および結着樹脂を含む感光体層を備えており、電荷発生剤として、特性（Ａ）〜（Ｄ）を有するオキソチタニルフタロシアニン結晶を含む単層型電子写真感光体を用いることを特徴とする。
なお、かかる所定の単層型電子写真感光体についての説明は、第１の実施形態において説明したため、省略する。
【００７９】
３．帯電手段
本発明における帯電手段は、帯電対象としての単層型電子写真感光体の感光層表面における帯電電位を、６００〜１，０００Ｖの範囲内の値に帯電させることを特徴とする。
この理由は、このように帯電電位を比較的高い値とすることにより、感光層の露光後電位と、帯電電位と、の差を大きくすることができることから、鮮明な高品質画像を安定的に形成することができるばかりか、さらなる高速画像形成にも対応することができるためである。
一方、帯電電位を比較的高い値とした場合、帯電手段から生じる酸化性ガスが増加することとなるため、有機材料から構成されている感光層の酸化劣化が問題となる。
具体的には、耐久印字を行った際に、帯電安定性を保持することが困難となる。
この点、本発明においては、耐ガス性に優れた所定の単層型電子写真感光体を用いていることから、かかる問題点を憂慮することなく、帯電電位を比較的高い値とすることが可能となる。
【００８０】
ここで、感光層表面における帯電電位の数値範囲について説明すると、かかる値が６００Ｖ未満の値となると、露光後電位と、帯電電位と、の差を大きくすることが困難となって、特に、高速画像形成に対応することが困難となる場合がある。
一方、感光層表面における帯電電位が１，０００Ｖを超えた値となると、帯電手段から発生する酸化性ガスの量が過度に増加して、所定の単層型電子写真感光体を用いているにもかかわらず、十分に帯電安定性を保持することが困難となる場合がある。
したがって、感光層表面における帯電電位を、６２５〜９７５Ｖの範囲内の値とすることがより好ましく、６５０〜９５０Ｖの範囲内の値とすることがさらに好ましい。
【００８１】
また、かかる帯電手段としては、スコロトロン、コロトロン等のような非接触型の帯電手段を用いることが好ましい。
この理由は、かかる非接触型の帯電手段を用いた場合、帯電工程における酸化性ガスの発生量がさらに増加するものの、本発明であれば、耐ガス性に優れた所定の単層型電子写真感光体を搭載していることから、感光層表面を劣化させることを効果的に抑制でいるためである。
その結果、繰り返し画像形成を行った場合であっても、高品質画像を安定的に形成することができるためである。
【００８２】
また、かかる非接触型の帯電手段に対して印加される印加電圧としては、１〜１０ｋＶの範囲内の値とすることが好ましく、２〜９ｋＶの範囲内の値とすることがより好ましい。
なお、その他の帯電手段としては、所定の帯電電位を実現可能であれば、特に制限されるものではなく、帯電ローラや帯電ブラシ等のような接触型の帯電手段を用いてもよい。
【００８３】
４．現像手段
また、本発明における現像手段を、現像同時クリーニング方式の現像手段とすることが好ましい。
この理由は、現像同時クリーニング方式の現像手段であれば、一般に、感光層表面の残留トナーや異物がクリーニングされにくくなるが、本発明であれば、感光層における耐ガス性に優れた所定の単層型電子写真感光体を搭載していることから、感光層表面に残留トナーや異物が残留していても、感光層表面が劣化しにくく、したがって、繰り返し画像形成を行った場合であっても、高品質画像を安定的に形成することができるためである。
また、本発明であれば、帯電電位の値を比較的高い値としていることから、感光層表面に対して残留トナーや異物が残留している場合であっても、比較的安定的に感光層表面を所定のレベルにまで帯電させることができるためである。
【実施例】
【００８４】
以下、本発明を実施例によって、より詳細に説明するが、言うまでもなく、特に理由なく、本発明はこれらの記載内容に限定されるものではない。
【００８５】
［実施例１］
１．電子写真感光体の製造
（１）感光層の形成
容器内に、後述する製造方法にて製造した電荷発生剤としての式（１３）で表されるオキソチタニルフタロシアニン結晶（ＣＧＭ−１）３重量部と、下記式（１４）で表される正孔輸送剤（ＨＴＭ−１）５０重量部と、下記式（１５）で表される電子輸送剤（ＥＴＭ−１）３０重量部と、結着樹脂としての粘度平均分子量２５，０００の式（１１）で表わされるポリカーボネート樹脂（Ｒｅｓｉｎ７）１００重量部と、溶剤としてのテトラヒドロフラン８００重量部と、を収容し、これらの混合物を得た。次いで、かかる混合物につき、ボールミルを用いて５０時間混合分散し、感光層用塗布液を得た。
次いで、得られた感光層用塗布液を、直径３０ｍｍ、長さ２５４ｍｍのアルミニウム基体上に、ディップコート法にて塗布した後、１００℃、４０分間の条件下で熱風乾燥し、膜厚が３０μｍの感光層を形成し、単層型電子写真感光体を得た。
なお、オキソチタニルフタロシアニン（ＣＧＭ−１）は、特性（Ａ）〜（Ｄ）の全てを満足することを確認した。
【００８６】
【化１８】
2010237549.tif 000016
【００８７】
【化１９】
2010237549.tif 000017
【００８８】
（２）オキソチタニルフタロシアニン結晶の製造
なお、電荷発生剤としての式（１３）で表されるオキソチタニルフタロシアニン（ＣＧＭ−１）の結晶は、以下のようにして製造した。
【００８９】
（２）−１  粗オキソチタニルフタロシアニン結晶の合成
まず、アルゴン置換したフラスコ中に、ｏ−フタロニトリル２２ｇ（０．１７ｍｏｌ）と、チタンテトラブトキシド２５ｇ（０．０７３ｍｏｌ）と、キノリン３００ｇと、尿素２．２８ｇ（０．０３８ｍｏｌ）を加え、撹拌しつつ１５０℃まで昇温した。
次いで、反応系から発生する蒸気を系外へ留去しながら２１５℃まで昇温したのち、この温度を維持しつつさらに２時間、撹拌して反応させた。
次いで、反応終了後、１５０℃まで冷却した時点で反応混合物をフラスコから取り出し、ガラスフィルターによってろ別し、得られた固体をＮ，Ｎ−ジメチルホルムアミド、およびメタノールで順次洗浄したのち真空乾燥して、粗オキソチタニルフタロシアニン結晶としての青紫色の固体２４ｇを合成した。
【００９０】
（２）−２  酸処理前工程
上述したオキソチタニルフタロシアニン化合物の製造で得られた青紫色の固体１０ｇを、Ｎ，Ｎ−ジメチルホルムアミド１００ミリリットル中に加え、撹拌しつつ１３０℃に加熱して２時間、撹拌処理を行った。
次いで、２時間経過した時点で加熱を停止し、さらに、２３±１℃まで冷却した時点で撹拌も停止し、この状態で１２時間、液を静置して安定化処理を行った。そして安定化された後の上澄みをガラスフィルターによってろ別し、得られた固体をメタノールで洗浄したのち真空乾燥して、オキソチタニルフタロシアニン化合物の粗結晶１０ｇを得た。
【００９１】
（２）−３  酸処理工程
上述した酸処理前工程で得られたオキソチタニルフタロシアニンの粗結晶１０ｇを、９７％の濃硫酸１００ｇに加えて溶解し、酸処理溶液を作成した。なお、この酸処理溶液の作成は、３℃、３０分の条件で行った。
次いで、この酸処理溶液を、氷冷下、十分混合した純水２．５ｌと、メタノール２．５ｌと、の混合液中に、毎分１０ｍｌの割合で滴下した後、室温（２３±１℃）、３０分間攪拌し、さらに２３±１℃付近で３０分間、静置して再結晶させた。すなわち、ウェットケーキを析出させ、上澄みと、分離させた。
次いで、上澄みをガラスフィルターによって濾別し、得られたウェットケーキをメタノール５００ｍｌに懸濁させて、洗浄した。洗浄後、メタノールをガラスフィルターによって濾別し、洗浄後のウェットケーキとした。この洗浄操作を５回繰り返した。
次いで、洗浄後のウェットケーキ５ｇを、水０．７５ｇと、クロロベンゼン１００ｇとからなる液中に分散させて、それを５０℃に加熱して、２４時間加熱攪拌を行った。
次いで、上澄みをガラスフィルターによって濾別したのち、得られた固体結晶を５０℃、５時間の条件で、真空乾燥させて、式（１３）で表される無置換のオキソチタニルフタロシアニンの結晶（青色粉末）３．９ｇを得た。
【００９２】
（２）−４  オキソチタニルフタロシアニン結晶の評価
（Ｘ線回折測定）
得られたオキソチタニルフタロシアニン結晶０．３ｇを、テトラヒドロフラン５ｇ中に分散させ、温度２３±１℃、相対湿度５０〜６０％の条件下、密閉系中で２４時間、保管したのちテトラヒドロフランを除去して、Ｘ線回折装置（理学電機(株)製のＲＩＮＴ１１００）のサンプルホルダーに充填して測定を行った。得られたＸ線回折スペクトルチャートを、図７に示す。
また、かかるＸ線回折スペクトルチャートは、ブラッグ角２θ±０．２°＝２７．２°に最大ピークを有するとともに、２６．２°にピークを有さない特徴を有していることから、得られたオキソチタニルフタロシアニン結晶が、安定した所定の結晶型を有していることが確認できた。この理由は、ブラッグ角２θ±０．２°＝２７．２°におけるピークは、上述した所定の結晶型に特有のピークであり、２６．２°におけるピークは、β型結晶に特有のピークであるためである。
なお、テトラヒドロフラン中に分散させる前の段階においても、得られたオキソチタニルフタロシアニン結晶は、図７に示すのと同様のスペクトルチャートを示した。
また、かかるＸ線回折の測定の条件は、下記の通りとした。
Ｘ線管球：Ｃｕ
管電圧：４０ｋＶ
管電流：３０ｍＡ
スタート角度：３．０°
ストップ角度：４０．０°
走査速度：１０°／分
【００９３】
（示差走査熱量計測定）
また、示差走査熱量計（理学電機（株）製のＴＡＳ−２００型、ＤＳＣ８２３０Ｄ）を用いて、得られたオキソチタニルフタロシアニン結晶の示差走査熱量分析を行った。得られた示差走査分析チャートを、図８に示す。また、かかる示差走査分析チャートにおいては、吸着水の気化にともなうピーク以外に、２９６℃において１つのピークが確認された。
なお、測定条件は下記の通りとした。
サンプルパン：アルミニウム製
昇温速度：２０℃／分
【００９４】
（ＢＥＴ比表面積）
また、得られたオキソチタニルフタロシアニン結晶のＢＥＴ比表面積を、（株）マウンテック製、ＢＥＴ比表面積測定装置（Ｍａｃｓｏｒｂ  ＨＭｍｏｄｅｌ−１２０８）を用いて、測定した。
【００９５】
２．評価
（１）画像特性評価
得られた電子写真感光体を、ドラム回転速度が１４０ｍｍ／ｓｅｃの京セラミタ製プリンタＡｃｔｉｃｏ４０改造機に装着し、３５℃、８５％Ｒｈの環境条件で、Ａ４紙（富士ゼロックス製上質ＰＰＣ用紙）を５，０００枚連続印刷した。
次いで、６時間放置した後、Ａ４紙のグレー原稿を印字して、そのＡ４紙上に白抜けがないか目視観察し、下記基準に準じて、高温高湿環境下での画像特性評価を行った。
◎：白抜けが、全く観察されない。
○：白抜けが、わずかに観察される。
△：筋状の白抜けが観察され、それがチャージャー幅未満である。
×：筋状の白抜けが観察され、それがチャージャー幅以上である。
【００９６】
（２）耐オゾン性評価
ドラム感度試験機（ＧＥＮＴＥＣ社製）を用いて、８μＡ（周速３１ｒｐｍ）の電流条件となるように感光体を帯電させ、４周の平均表面電位を初期表面電位とした。
次いで、感光体を、暗所にて、オゾン濃度１０ｐｐｍの雰囲気中、常温にて６時間暴露した。その暴露直後の表面電位を同様にして測定した。
次いで、下式より、ΔＶ０を算出するとともに、下記基準に沿って、耐オゾン性評価を行った。なお、かかるΔＶ０が小さいほど感光体の耐オゾン性が良好であると言える。
（初期表面電位）−（暴露直後の表面電位）＝ΔＶ０
◎：３０Ｖ未満
○：３０〜６０Ｖ未満
△：６０〜９０Ｖ未満
×：９０Ｖ以上
【００９７】
（３）感度評価
得られた電子写真感光体における明電位を測定した。すなわち、ドラム感度試験機（ＧＥＮＴＥＣ社製）を用いて、表面電位が７００Ｖになるように帯電させ、次いで、白色光からバンドパルスフィルターを用いて取り出した波長７８０ｎｍの単色光（半値幅：２０ｎｍ、光強度：０．３μＪ／ｃｍ2）を電子写真感光体表面に対して露光した（照射時間５０ｍｓｅｃ）。次いで、感度指標としての露光後３５０ｍｓｅｃ経過後の電位を測定し、以下の基準に準拠して、感度評価を行った。得られた結果を表１に示す。
◎：１３０Ｖ未満
○：１３０〜１５０Ｖ未満
△：１５０〜１８０Ｖ未満
×：１８０Ｖ以上
【００９８】
［実施例２〜４］
実施例２〜４では、実施例１におけるオキソチタニルフタロシアニンのＢＥＴ比表面積を、それぞれ以下の手法で４８．１ｍ2／ｇ、４７．５ｍ2／ｇ、および４５．６ｍ2／ｇとした以外は、実施例１と同様に単層型電子写真感光体を製造するとともに、評価した。
図９〜図１１に、それぞれのＸ線回折スペクトルチャートを示すとともに、得られた結果を表１に示す。
【００９９】
すなわち、実施例２では、再結晶条件として、酸処理溶液を、氷冷下、純水１０ｌ中に、毎分１０ｍｌの割合で滴下した後、室温（２３±１℃）、３０分間攪拌し、さらに２３±１℃付近で３０分間、静置することによって、ウェットケーキを析出させ、上澄みと、分離させた以外は、実施例１と同様に、オキソチタニルフタロシアニン結晶（青色粉末）４．３ｇを製造した。
【０１００】
また、実施例３では、再結晶条件として、酸処理溶液を、氷冷下、純水５ｌ中に、毎分１０ｍｌの割合で滴下した後、室温（２３±１℃）、３０分間攪拌し、さらに２３±１℃付近で３０分間、静置することによって、ウェットケーキを析出させ、上澄みと、分離させた以外は、実施例１と同様に、オキソチタニルフタロシアニン結晶（青色粉末）４．５ｇを製造した。
【０１０１】
さらに、実施例４では、再結晶条件として、酸処理溶液を、氷冷下、純水５ｌ中に、毎分１０ｍｌの割合で滴下した後、室温（２３±１℃）、３０分間攪拌し、さらに２３±１℃付近で３０分間、静置することによって、ウェットケーキを析出させ、上澄みと、分離させるとともに、その後のメタノール洗浄回数を４回とした以外は、実施例１と同様に、オキソチタニルフタロシアニン結晶（青色粉末）４．４ｇを製造した。
【０１０２】
［比較例１〜３］
比較例１〜３では、実施例１におけるオキソチタニルフタロシアニンのＢＥＴ比表面積を、それぞれ４３．７ｍ2／ｇ、４０．０ｍ2／ｇ、および３２．４ｍ2／ｇとした以外は、実施例１と同様に単層型電子写真感光体を製造するとともに、評価した。
図１２〜図１４に、それぞれのＸ線回折スペクトルチャートを示すとともに、得られた結果を表１に示す。
【０１０３】
すなわち、比較例１では、再結晶条件として、酸処理溶液を、氷冷下、純水２．５ｌ中に、毎分１０ｍｌの割合で滴下した後、室温（２３±１℃）、３０分間攪拌し、さらに２３±１℃付近で３０分間、静置することによって、ウェットケーキを析出させ、上澄みと、分離させるとともに、その後のメタノール洗浄回数を４回とした以外は、実施例１と同様に、オキソチタニルフタロシアニン結晶（青色粉末）４．２ｇを製造した。
【０１０４】
また、比較例２では、再結晶条件として、酸処理溶液を、氷冷下、純水２．５ｌ中に、毎分１０ｍｌの割合で滴下した後、室温（２３±１℃）、３０分間攪拌し、さらに２３±１℃付近で３０分間、静置することによって、ウェットケーキを析出させ、上澄みと、分離させるとともに、その後、メタノール洗浄の代わりに、２３℃の水５００ｍｌを用いた水洗浄を３回繰り返し行った以外は、実施例１と同様に、オキソチタニルフタロシアニン結晶（青色粉末）４．３ｇを製造した。
【０１０５】
また、比較例３では、再結晶条件として、酸処理溶液を、氷冷下、純水５ｌ中に、毎分１０ｍｌの割合で滴下した後、室温（２３±１℃）、３０分間攪拌し、さらに２３±１℃付近で３０分間、静置することによって、ウェットケーキを析出させ、上澄みと、分離させるとともに、その後、メタノール洗浄の代わりに、５０℃の温水５００ｍｌを用いた温水洗浄を４回繰り返し行った以外は、のメタノール洗浄回数を４回とした以外は、実施例１と同様に、オキソチタニルフタロシアニン結晶（青色粉末）４．６ｇを製造した。
【０１０６】
【表１】
2010237549.tif 000018
【０１０７】
＊ＤＳＣ評価：○は、特性（Ａ）および（Ｂ）を有する場合を示し、×はそれ以外である。
＊評価１：画像特性評価
＊評価２：耐オゾン性評価
＊評価３：感度評価
【産業上の利用可能性】
【０１０８】
単層型電子写真感光体において、プロセススピードを所定以上の高速値に設定した場合であっても、帯電電位を所定値以上の高い値に設定した場合であっても、所定のＢＥＴ比表面積やα化度等を有するオキソチタニルフタロシアニン結晶を、電荷発生剤として用いることによって、優れた感度が得られるとともに、耐ガス性等を効果的に向上させることができるようになった。
したがって、本発明にかかる単層型電子写真感光体及び画像形成装置は、複写機やプリンタ等の各種画像形成装置における長寿命化や、画像品質の安定化に著しく寄与することが期待される。
【符号の説明】
【０１０９】
１０：単層型感光体、１０´：中間層を有する単層型感光体、１２：導電性基体、１４：感光体層、１６：中間層、３０：複写機、３１：画像形成ユニット、３１ａ：画像形成部、３１ｂ：給紙部、３２：排紙ユニット、３３：画像読取ユニット、３３ａ：光源、３３ｂ：光学素子、３４：原稿給送ユニット、３４ａ：原稿載置トレイ、３４ｂ：原稿給送機構、３４ｃ：原稿排出トレイ、４１：電子写真感光体、４２：帯電手段、４３：露光手段、４４：現像手段、４５：転写ローラ、４６：クリーニング手段
【図１】
2010237549.tif 000019
【図２】
2010237549.tif 000020
【図３】
2010237549.tif 000021
【図４】
2010237549.tif 000022
【図５】
2010237549.tif 000023
【図６】
2010237549.tif 000024
【図７】
2010237549.tif 000025
【図８】
2010237549.tif 000026
【図９】
2010237549.tif 000027
【図１０】
2010237549.tif 000028
【図１１】
2010237549.tif 000029
【図１２】
2010237549.tif 000030
【図１３】
2010237549.tif 000031
【図１４】
2010237549.tif 000032